(57)【要約】【課題】  アスベスト含有建材を加熱処理して無害化する加熱処理システムを提供する。【解決手段】  このシステムは、積み重ねられた複数のアスベスト建材１を収容する、メッシュ構造の底板１１と側板１２を有する容器１０と、入口２１と出口２２と蒸気受入口２３とを有し、入口２１と出口２２に開閉可能な扉２３、２４と、容器１０を載置するとともに容器１０を水平方向へ移動させることが可能な搬送手段２５とを備える加熱炉２０と、加熱炉２０内の天井部と搬送手段２５の下部とに配設されるチューブと燃料および空気とを噴射して燃焼させるための噴射ノズルとを有するラジエントチューブバーナー２９とを含む。容器１０を搬送手段２５により加熱炉２０内へ搬入し、搬送手段２５上の所定位置に配置し、過熱蒸気雰囲気の下、ラジエントチューブバーナー２９により複数のアスベスト含有建材１を加熱して、アスベスト中の結晶水を脱水し該アスベストを無害化する。【選択図】  図１
2011200832.tif 000002
【特許請求の範囲】
【請求項１】
アスベスト含有建材を加熱処理して無害化する加熱処理システムであって、
積み重ねられた複数の前記アスベスト建材を収容する、複数の穴が形成された底板と側板とを有する容器と、
前記容器を搬入するための入口と、前記容器を搬出するための出口と、過熱蒸気を受け入れるための蒸気受入口とを有し、前記入口および前記出口に開閉可能な扉と、前記容器を載置するとともに該容器を水平方向へ移動させることが可能な搬送手段とを備える加熱炉と、
前記加熱炉内の天井部と前記搬送手段の下部とに配設されるチューブと、前記チューブ内に挿設され燃料と空気とを噴射して燃焼させるための噴射ノズルとを有する加熱手段とを含み、
前記容器を前記搬送手段により前記加熱炉内へ搬入し、該搬送手段上の所定位置に配置し、過熱蒸気雰囲気の下、前記加熱手段により前記複数のアスベスト含有建材を加熱することにより、該複数のアスベスト含有建材に含まれるアスベスト中の結晶水を脱水して該アスベストを無害化する、加熱処理システム。
【請求項２】
前記搬送手段は、一定間隔で回転可能に配設した複数のローラと、各前記ローラを回転させるための動力手段とを含む、請求項１に記載の加熱処理システム。
【請求項３】
前記加熱炉外に、前記入口を通して前記加熱炉内へ前記容器を搬入し、前記搬送手段上へ前記容器を載置する容器搬入手段と、前記搬送手段上に載置された前記容器を、前記加熱炉の前記出口を通して搬出する容器搬出手段とをさらに含む、請求項１または２に記載の加熱処理システム。
【請求項４】
水を貯留する貯水タンクと、水を蒸発させて蒸気を発生させる蒸気発生手段と、前記貯水タンクから前記蒸気発生手段へ水を供給する給水手段と、前記蒸気を加熱して過熱蒸気を生成し、前記加熱炉へ供給する蒸気加熱手段とを含む過熱蒸気生成装置をさらに備える、請求項１〜３のいずれか１項に記載の加熱処理システム。
【請求項５】
前記加熱炉から搬出した無害化された建材を破砕する破砕機をさらに備える、請求項１〜４のいずれか１項に記載の加熱処理システム。
【請求項６】
前記破砕機は、水を噴霧しつつ破砕する、請求項５に記載の加熱処理システム。
【請求項７】
前記加熱炉から排出されるガスを過熱蒸気と反応させる反応装置をさらに備える、請求項１〜６のいずれか１項に記載の加熱処理システム。
【発明の詳細な説明】
【技術分野】
【０００１】
本発明は、アスベスト含有建材を過熱蒸気雰囲気で加熱し、その建材に含まれるアスベストを無害化する加熱処理システムに関する。
【背景技術】
【０００２】
アスベスト（石綿）は、軽量で、耐久性、耐熱性、耐薬品性、電気絶縁性に優れ、安価であることから、これまで、建設資材、電気製品、自動車、家庭用品等の様々な用途に広く使用されてきた。
【０００３】
このアスベストの繊維は、空中に飛散しやすく、それが肺へ吸引されると、肺癌や中皮種等の病気を引き起こすことから、現在では、アスベストを全重量の０．１％を超えて含有する製品の出荷は、原則禁止されている。また、使用済みのアスベスト含有建材等の処理では、その建材中に含まれるアスベストを全重量の０．１％以下になるまで無害化することが求められている。
【０００４】
そこで、アスベストを無害化するためのいくつかの技術が提案されている（例えば、特許文献１〜３参照）。特許文献１に記載の技術では、アスベストを、カルシウムまたはカルシウム化合物の存在下に、水を加えてペースト状になるよう水分調整をした後、５００℃〜８００℃に加熱して、アスベスト結晶を破壊して無害化している。詳細には、カルシウムまたはカルシウム化合物の添加により針状結晶を壊す温度を低下させながら、水分過多の状態にあるアスベストの針状結晶を、水分沸騰による撹拌および混合と、蒸発した高圧の過熱水蒸気による打撃とにより物理的に粉砕し、無害化している。
【０００５】
また、特許文献２に記載の技術では、蒟蒻水和物を使用し、この蒟蒻水和物のゲル化物およびアスベストに加えてセメント材またはアルカリ化合物を含有してなるアスベスト回収物を加熱炉内で加熱し、水分を蒸発させ、次いで、セメント材またはアルカリ化合物存在下でアスベストを熱処理して無害化している。この技術では、加熱炉内を１００℃〜１５０℃の温度にして水分を蒸発させ、その後、６００℃〜９００℃の温度にして加熱処理している。
【０００６】
上述した技術では、カルシウムまたはカルシウム化合物、蒟蒻水和物およびセメント材またはアルカリ化合物が必要とされ、無害化した後に再利用することを考慮すれば、これらを出来るだけ含まない無害化処理技術が望ましい。そこで、特許文献３に記載の技術を採用することができる。この技術は、アスベストまたはアスベスト含有物質に、過熱蒸気を連続的または間欠的に供給して所定温度に加熱し、過熱蒸気の雰囲気下で所定時間保持することにより、アスベスト中の結晶水を脱水させて無害化する技術である。なお、加熱する温度は、７００℃〜１１００℃とされ、その温度を保持する時間は、３０分〜９０分程度とされている。
【０００７】
この技術を実現するために、アスベスト含有廃棄物を過熱蒸気雰囲気下で加熱処理するための装置も提案されている（特許文献４参照）。この装置は、粉砕していないアスベスト含有廃棄物を搬送容器に載せ、搬送容器ごと収容し、密閉して所定温度に加熱し、過熱蒸気を受け入れて過熱蒸気雰囲気とすることができる加熱炉と、過熱蒸気を発生させる過熱蒸気発生装置とを備える構成とされている。また、この装置は、加熱処理後に粉砕するための粉砕装置と、粉砕物を焼成するための焼成装置とをさらに備えることができるものとされている。
【先行技術文献】
【特許文献】
【０００８】
【特許文献１】特開２００８−２７２５７０号公報
【特許文献２】特開２００８−２７２５５８号公報
【特許文献３】特開２００８−２７２５６８号公報
【特許文献４】特開２００９−０７２７０９号公報
【発明の概要】
【発明が解決しようとする課題】
【０００９】
上記装置では、アスベスト含有廃棄物を加熱するために電気ヒータを用いている。電気ヒータで加熱炉内を９５０℃〜１１００℃に加熱するには、相当の電力コストがかかる。また、上記装置では、ボード状のアスベスト含有廃棄物を、スペーサを介して離間させて搬送容器内に設置するため、表面と裏面の両方から熱を与えることができるが、その設置中にアスベストの繊維を吸い込んだり、その設置に手間がかかるといった問題があり、スペーサも大量に必要となる。
【００１０】
また、上記装置は、複数のアスベスト含有廃棄物を連続して加熱器内へ搬入し、搬送装置により搬送しつつ加熱し、無害化して、加熱器外へ送出されるため、連続処理を可能にするものであるが、受入口が開いた状態とされ、常温のアスベスト含有廃棄物が連続的に搬入されることから、加熱器内の温度が大きく低下し、加熱器内の温度を一定温度に保持することが難しい。加熱器内の温度が大きく低下すると、アスベスト含有廃棄物を所定温度にまで加熱するために、電気ヒータの消費電力がさらに増加し、電力コストがかかるといった問題があった。
【００１１】
そこで、アスベスト含有建材の搬送容器内への設置に手間をかけることなく、また、処理コストを低減させることができる装置の提供が望まれていた。
【課題を解決するための手段】
【００１２】
本発明の発明者らは、鋭意検討の結果、複数のアスベスト建材を単に積み重ねたものを収容し、底板および側板がメッシュ構造とされた容器と、容器を搬入するための入口と容器を搬出するための出口と過熱蒸気を受け入れるための蒸気受入口とを有し、入口および出口に開閉可能な扉と、容器を載置するとともに水平方向へ移動させることが可能な搬送手段とを備える加熱炉と、加熱炉内の天井部と搬送手段の下部とに配設されるチューブとそのチューブ内に挿設され燃料と空気とを噴射して燃焼させるための噴射ノズルとを有する加熱手段とを含む構成を採用し、入口の扉を開き、複数のアスベスト建材を収容した容器を、搬送手段を利用して加熱炉内へ搬入し、搬送手段上のほぼ中央の位置に配置し、その入口の扉を閉じて加熱手段により加熱するとともに、過熱蒸気を受け入れ、過熱蒸気雰囲気の下、加熱炉内を約１０００℃まで加熱し、その後、約５分間保持することにより、アスベスト含有建材の内部温度を約９５０℃まで上昇させて、アスベスト中の結晶水を充分に脱水して無害化することができることを見出した。
【００１３】
この加熱手段は、燃料として重油や都市ガス等を使用するが、電気ヒータに比較してコストを約１／３に抑制することができる。また、入口と出口の扉を閉めて約１０００℃まで昇温し、その温度で約５分間保持するバッチ処理のため、炉内の温度がその間、低下することがない。加熱炉内への容器の出し入れは１０分程度であるため、一度約１０００℃まで昇温した炉内の温度は大きく低下することはなく、次に昇温する際、短時間かつ少ないエネルギーで約１０００℃まで昇温することができる。本発明は、これらのことを見出すことによりなされたものであり、上記課題は、上記構成のアスベスト含有建材の加熱処理システムを提供することにより解決することができる。
【００１４】
搬送手段は、一定間隔で回転可能に配設した複数のローラと、各ローラを回転させるための動力手段とを含んで構成することができる。この場合、容器は、複数のローラ上に載置され、容器下の複数のローラが回転することで、容器を入口から出口へ向けて容易に移動させることができ、また、複数のローラの回転を制御することにより、加熱炉内の任意の位置に配置することが可能である。
【００１５】
また、このシステムは、加熱炉外に、入口を通して加熱炉内へ容器を搬入し、搬送手段上へ容器を載置する、搬送手段と同様の構成を採用する容器搬入手段と、搬送手段上に載置された容器を、加熱炉の前記出口を通して搬出する、搬送手段と同様の構成を採用する容器搬出手段とをさらに含むことができる。これにより、高温の加熱炉内に接近することなく、自動で容器を加熱炉内に搬入し、加熱炉から搬出することができる。
【００１６】
このシステムは、加熱炉へ過熱蒸気を供給するために、過熱蒸気生成装置を備える。この過熱蒸気生成装置は、水を貯留する貯水タンクと、水を蒸発させて蒸気を発生させる蒸気発生手段と、貯水タンクから蒸気発生手段へ水を供給する給水手段と、蒸気を加熱して過熱蒸気を生成する蒸気加熱手段とを含む。
【００１７】
また、このシステムは、加熱炉から搬出した容器内の無害化された建材を冷却した後、その建材を破砕する破砕機をさらに備えることができる。なお、破砕された建材は、セメントの原料、地盤改良材や凝集剤等として再利用することが可能である。
【００１８】
破砕機は、粉塵の発生を防止するために水を噴霧しつつ破砕することができ、破砕は、約４０ｍｍ以下となるように行うことができる。破砕後の建材は、再利用するに際して、建材の種類ごとにストックすることができる。
【００１９】
さらに、加熱炉から排出されるガスを過熱蒸気と反応させる反応装置をさらに備えることができる。これにより、塗料等が揮発して生成された有害なガスが、大気中へそのまま排出されることはなく、無害なガスへと変換される。
【発明の効果】
【００２０】
本発明のアスベスト含有建材の加熱処理システムを提供することにより、処理コストを大幅に削減することができ、容器内へアスベスト含有建材を設置する手間もなくすことができる。
【００２１】
また、比較的低温で、かつ短時間の加熱で無害化することができ、さらには過熱蒸気雰囲気の下で加熱するため、建材表面に付着した塗料等が燃焼を起こすのを防止して揮発させることができることから、安全性や信頼性を充分に担保することができる。
【００２２】
また、無害化した建材を再利用することができるので、廃棄コストを削減することができ、加熱炉から排出されるガスも処理することができるので、大気を汚染することもない。
【図面の簡単な説明】
【００２３】
【図１】本発明のアスベスト含有建材の加熱処理システムの構成例を示した正面図。
【図２】容器の一例を示した断面図。
【図３】加熱処理システムの平面図。
【図４】過熱蒸気生成装置の構成例を示した図。
【図５】複数の加熱炉が設置された工場のレイアウト図。
【発明を実施するための形態】
【００２４】
本発明のアスベスト含有建材の加熱処理システムについて説明する前に、アスベストおよびアスベスト含有建材について、また、それらを過熱蒸気雰囲気の下、加熱した場合の効果について説明する。
【００２５】
アスベストは、天然に存在するケイ酸塩水和物の鉱物繊維であり、蛇紋石系のクリソタイル、角閃石系のクロシドライト、アモサイトがある。アスベストは、結晶水を含み、高温で加熱することによりこの結晶水が脱水する。ここで、アスベストに含まれる結晶水が脱水する際の化学式を、クリソタイルについて式１に、アモサイトについて式２に、クロシドライトについて式３にそれぞれ示す。
【００２６】
【化１】
2011200832.tif 000003
【００２７】
【化２】
2011200832.tif 000004
【００２８】
【化３】
2011200832.tif 000005
【００２９】
上記式１〜３で示されるように、クリソタイルおよびアモサイトは、脱水して、無害のフォルステライト（Ｍｇ２ＳｉＯ４）へ変化し、クロシドライトは、脱水して、無害のケイ酸ナトリウム（Ｎａ２ＳｉＯ３）へ変化する。このことから、高温で加熱することにより、アスベストを無害化することができる。
【００３０】
このアスベストを含有する建材には、発塵量が著しく多い、あるいは発塵しやすい飛散性アスベスト含有建材と、発塵性が比較的低い非飛散性アスベスト含有建材とがある。前者の飛散性アスベスト含有建材には、アスベスト吹付材、アスベストを含有する保温材、断熱材、耐火被覆材等がある。後者の非飛散性アスベスト含有建材には、住宅屋根用化粧スレート等の成形板がある。
【００３１】
次に、過熱蒸気について説明する。過熱蒸気は、空気の２倍の比熱を有し、空気より対流伝熱効果が大きく、かつ熱放射による伝熱効果が得られるため、空気中で加熱するよりも低温かつ短時間で必要な熱量を被加熱物に与えることができる。
【００３２】
実際に、吹付材や住宅屋根用化粧スレート等のアスベスト含有建材を、過熱蒸気雰囲気の下、約９５０℃〜約１１００℃の温度で加熱し、その温度に一定時間保持し、その後、定性分析および定量分析を行うと、アスベスト含有建材に含まれるクリソタイルが完全に消失していることが確認された。これは、アスベスト含有建材を単に複数積み重ねたものであっても同様で、過熱蒸気雰囲気の下では、その内部にまで熱が充分に伝わり、アスベストの結晶水を脱水させ、クリソタイルを完全に消失させた。
【００３３】
このため、スペーサ等を介してアスベスト含有建材を設置する必要はなく、単に積み重ねて設置するだけでも無害化できることが見出された。
【００３４】
しかしながら、積み重ねる枚数が多くなるほど、内部へ熱を伝えるために時間がかかることから、適切な枚数とすることが望ましい。過熱蒸気雰囲気の下、内部温度を約１０００℃にして約５分間保持することにより無害化するためには、建材を積み重ねたときの厚さを約３０ｃｍ以下にすることが望ましい。建材は、一般に、１枚当たりの厚さが約５．５ｍｍであり、その積み重ねる枚数は１０枚〜１５枚程度が好ましい。
【００３５】
図１〜図３を参照して、本発明のアスベスト含有建材の加熱処理システムを詳細に説明する。この加熱処理システムは、所定の枚数のアスベスト含有建材１を収容する容器１０と、容器１０を収容し、容器１０内のアスベスト含有建材１を過熱蒸気雰囲気の下で加熱する加熱炉２０とを備える。
【００３６】
容器１０は、図２に示すように、複数のアスベスト含有建材１を単に積み重ねたものを収容する底板１１と側板１２とから構成される。底板１１と側板１２は、略菱形の多数の穴が形成された網目構造であるメッシュ構造とされる。
【００３７】
底板１１および側板１２は、メッシュ構造の金属またはセラミック製のプレートからなり、金属であればエキスパンドメタルを採用することができる。容器１０は、約９５０℃〜約１１００℃に加熱された空気および過熱蒸気が存在する雰囲気下に置かれるため、それに耐えうる材料により作製される。熱は、多数の穴を通して上記温度に加熱された空気および過熱蒸気と、収容されたアスベスト含有建材１とが接触することにより伝えられる。
【００３８】
熱伝導率が高い金属材料で作製される場合、その金属材料を介してアスベスト含有建材１へ熱を伝えることも可能である。アスベスト含有建材１は、その表面に塗料等が付着している場合があり、加熱時にその塗料が燃焼するのを防止するために、過熱蒸気雰囲気にしなければならない。また、充分に過熱蒸気を行き渡らせるためには、複数の穴が形成された底板１１および側板１２である必要があるが、上記のように、多数の穴が形成されたメッシュ構造であることが望ましい。金属材料としては、ステンレス鋼を挙げることができ、そのほか、耐熱性を高めた、ニッケルを主成分とし、クロム、鉄、炭素を含むハステロイ（登録商標）等を挙げることができる。
【００３９】
容器１０の形状および大きさは、アスベスト含有建材１のサイズにより決定することができ、アスベスト含有建材１が矩形の板である場合、底板１１を矩形とし、アスベスト含有建材１より大きいサイズとされ、その底板１１の４つの辺に連続して４つの側板１２が地面に対して垂直な鉛直方向へ延びるように設けられる。アスベスト含有建材１が、幅０．９ｍ、奥行きとなる長さが１．８ｍであれば、容器１０の幅を１ｍ、奥行き２ｍとし、アスベスト含有建材１を積み重ねた全体厚さが、３０ｃｍ以下であることから、側板１２の鉛直方向へ延びる長さは、アスベスト含有建材１が容器１０からすべり落ちないように３０ｃｍを超える長さとすることができる。
【００４０】
アスベスト含有建材１を積み重ねた後、紐状物で結び、建材を緊結する場合は、アスベスト含有建材１がすべり落ちることはなく、上記の３０ｃｍより短い長さであってもよい。紐状物は、加熱により容易に揮発して消失するプラスチック材料から製造することができる。プラスチック材料としては、塩化ビニル、ポリエチレン、ポリプロピレン、ポリエチレンテレフタレート等のポリエステル、ポリウレタン等を挙げることができる。
【００４１】
加熱炉２０は、図１および図３に示すように、内部に容器１０を収容することができるように中空とされ、容器１０を搬入するための入口２１と、容器１０を搬出するための出口２２と、過熱蒸気を受け入れる図示しない蒸気受入口とを備える。
【００４２】
入口２１および出口２２には、開閉可能な扉２３、２４が設けられる。扉２３、２４は、スライドすることにより開閉可能とされるスライド式ゲートや昇降式ゲート等を採用することができる。スライド式ゲートは、入口２１および出口２２の開口部分を覆うための板状の扉体と、扉体の下部に設けられる嵌合溝および嵌合溝内に配設された車輪とから構成され、嵌合溝は、レールと嵌合し、車輪が回転することにより扉体を一方へスライドさせてその開口部分を閉じることができ、他方へスライドさせることによりその開口部分を開くことができる。
【００４３】
昇降式ゲートである場合、入口２１および出口２２の開口部分を覆うための板状の扉体と、扉体が軌道に沿って昇降するように扉体の一部と嵌合するガイドレールと、扉体とガイドレールとの間の摩擦や振動を低減するために設けられるガイドローラまたはガイドシューと、扉体を吊り下げ、巻き上げられることにより扉体を上昇させるワイヤロープと、ワイヤロープを巻き上げる巻上機とを含んで構成することができる。これらのゲートの構成は一例であるので、これまでに知られた他の構成を採用することもできるものである。扉２３、２４も、容器１０と同様、上記の耐熱性の金属またはセラミック材料で作製することができ、必要に応じて断熱材を取り付けることができる。
【００４４】
また、入口２１および出口２２には、その開口部分を覆い、容器１０の搬入または搬出の際、容器１０と接触して容器１０の左右に押し広げられ、または容器１０上へ押し上げられて開口する簾状物を設けることができ、これにより、容器１０の搬入または搬出時における容器１０内の温度低下を最小限に抑えることができる。
【００４５】
蒸気受入口は、配管を介して図示しない過熱蒸気生成装置に接続され、過熱蒸気生成装置から過熱蒸気を受け入れる。過熱蒸気生成装置は、例えば図４に示すように、水を貯留する貯水タンク３０と、水を蒸発させ、蒸気を発生させるボイラ３１と、貯水タンク３０からボイラ３１へ水を給水する給水ポンプ３２と、ボイラ３１で発生した蒸気を加熱して過熱蒸気を生成する蒸気加熱機３３とから構成されるものを採用することができる。
【００４６】
貯水タンク３０は、所定量の水を収容することができるＦＲＰや炭素鋼等から作製された所定容量の容器とされ、給水ポンプ３２は、遠心ポンプ、斜流ポンプ、軸流ポンプ、往復ポンプ等を使用することができる。また、ボイラ３１は、バーナーや電気ヒータを使用して水を加熱し、蒸発させることにより蒸気を発生させるものを採用することができる。
【００４７】
蒸気加熱機３３は、上記のバーナーを使用するもののほか、電磁誘導加熱によるものであってもよい。電磁誘導加熱は、コイルに強い電流を流して強力な磁場を発生させ、その上に電気を通しやすい鉄やステンレス鋼等の金属を置き、電磁誘導により渦電流を発生させ、その抵抗により金属が発熱するという原理を利用した加熱方法である。したがって、この電磁誘導加熱を利用した蒸気加熱機としては、鉄またはステンレス鋼等で作製された円筒管の外周に導線を巻いたものを用いることができる。
【００４８】
なお、ボイラ３１から蒸気加熱機３３への配管および蒸気加熱機３３から加熱炉２０への配管は、内部を流れる蒸気および過熱蒸気の温度が低下しないように断熱材が巻かれる。
【００４９】
再び図１および図３を参照して、加熱炉２０は、容器１０を載置するとともに水平方向へ移動させることが可能な搬送手段２５を内部に備える。搬送手段２５は、一定間隔で回転可能に配設した複数のローラ２６と、各ローラ２６を回転させるための動力手段２７とを含んで構成することができる。これら複数のローラ２６は、Ｌ字鋼、Ｔ字鋼やＩ形鋼等を連結させて組み立てられた架台２８上に設置される。動力手段２７は、回転モータ等であり、熱に弱いことから加熱炉２０の外表面に断熱材を介して配設される。
【００５０】
この搬送手段２５としては、親子方式の横方向搬送機であるトラバーサを採用することができる。このトラバーサは、親の架台がレール上を走行し、子の台車が親より独立して親の走行方向とは垂直な方向に搬送物を載せて移動させることができるように構成されているものである。
【００５１】
容器１０は、動力手段２７により回転される複数のローラ２６によって、それら複数のローラ２６上を搬送され、容器１０内に収容されたアスベスト含有建材１を加熱するために、それら複数のローラ２６のうち中央部分にあるローラ上で停止される。容器１０の搬送および停止は、動力手段２７により複数のローラ２６の回転を制御することにより行うことができ、この制御により、加熱炉２０内の複数のローラ２６上の任意の位置に配置することができる。
【００５２】
また、加熱炉２０は、レンガやセラミック等の熱伝導率が低く、耐熱性を有する材料で作製される。加熱炉２０の内表面または外表面には、必要に応じて断熱材を取り付け、外部へ熱を放散させないようにすることができる。
【００５３】
加熱炉２０内に容器１０を搬入した際、天井部と複数のローラ２６の下側部分に空間を生じ、その他にはほとんど空間が生じないように加熱炉２０が作製される。空間を生じた天井部と複数のローラ２６の下側部分には、加熱手段としてのラジエントチューブバーナー２９が配設され、炉内を加熱することができるようにされる。
【００５４】
ラジエントチューブバーナー２９は、Ｕ字型やＷ字型のチューブを通して間接的に加熱炉２０内に熱を伝えるバーナーであり、そのチューブと、そのチューブ内に挿設され燃料と空気とを噴射して燃焼させるための噴射ノズルと、火花を飛ばして着火させる点火プラグとを備えている。燃料としては、重油、軽油、ナフサ、プロパンガス、都市ガス等を使用することができ、燃料の種類および量に対し、適切な量の空気が供給される。
【００５５】
ラジエントチューブバーナー２９は、Ｕ字型のように、１つの曲がり部を備えるチューブに限られるものではなく、伝熱面積を増大させるため、Ｗ字型のように、３つの曲がり部を備えるチューブとすることができる。なお、この曲がり部は、２つや４つ以上であってもよく、図３では曲がり部を５つ備えるものが使用されている。チューブの径は、いかなる径であってもよいが、大きくなれば、加熱炉２０の天井部および複数のローラ２６の下側部分の空間を大きくとる必要があり、その結果、加熱炉２０のサイズが大きくなり、所定の温度にまで加熱するのに、より多くの燃料が必要となる。このことを考慮し、最適な径を適宜決定することができる。
【００５６】
複数のローラ２６の下側部分の空間は、ラジエントチューブバーナー２９を配設する大きさより大きく形成し、挿入および引き出し可能な大きさに形成することができる。これにより、定期的に引き出して補修することが可能となる。
【００５７】
加熱炉２０の内部の空間は、容器１０およびラジエントチューブバーナー２９を配置することができる最小限の容積であることが望ましい。これは、加熱に必要とされる燃料、空気、過熱蒸気の量を抑制するとともに、アスベスト含有建材１の内部温度を迅速に所望の温度へ到達させることができるからである。
【００５８】
加熱炉２０内の温度は、上述したように、約９５０℃〜約１１００℃とする。内部の圧力は、外部の圧力である常圧より低い負圧であることが好ましい。このために、適宜、ブロワにより内部の空気および過熱蒸気を吸引することができる。例えば、内部の圧力は、約１００Ｐａ〜約１０００Ｐａ程度の微負圧にすることができ、好ましくは約５００Ｐａの微負圧にすることができる。内部の圧力が微負圧であれば、外部へ高温の空気や過熱蒸気が漏洩するのを確実に抑制することができ、外部にいる作業員等の安全性も担保することができるからである。
【００５９】
加熱炉２０の外に、入口２１の扉２３を開いて加熱炉２０内へ容器１０を搬入し、加熱炉２０内の複数のローラ２６上へその容器１０を載置する容器搬入手段４０と、出口２２の扉２４を開いて複数のローラ２６上に載置された容器１０を降ろし、加熱炉２０内から容器１０を搬出する容器搬出手段５０とを備えることができる。
【００６０】
容器搬入手段４０も、容器搬出手段５０も、搬送手段２５と同様、架台４１、５１、複数のローラ４２、５２、動力手段４３、５３から構成することができる。これらの手段は、さらに、レール上を走行可能にする車輪４４、５４を備えることができる。このように車輪４４、５４を備えることで、レール上を走行することができ、人が加熱炉２０に接近することなく、車輪４４により走行させて容器１０を加熱炉２０のところまで移動させ、加熱炉２０内に容器１０を搬入し、加熱炉２０内の所定位置に容器１０を配置し、加熱後は、加熱炉２０内から容器１０を搬出し、所定時間自然冷却した後、車輪５４により走行させて複数の加熱炉２０が設置されている建屋内からその屋外へ搬出することができる。
【００６１】
これらの操作は、遠隔操作により行うことができ、監視室に、容器搬入手段４０、容器搬出手段５０、搬送手段２５の制御、加熱炉２０の扉２３、２４の開閉を行うためのコンピュータを設置し、そのコンピュータから各手段へ指示を送ることで、各手段２５、４０、５０が所定の動作を実行することができる。制御信号は、有線通信により行うこともできるが、加熱炉２０内が高温であり、この加熱炉２０が複数設置されている建屋内も温度が高いことから、無線通信により行うことが安全上好ましい。
【００６２】
コンピュータは、各手段２５、４０、５０の動作制御を行い、加熱炉２０の扉２３、２４の開閉を行う処理を実現するためのソフトウェアを記憶するメモリやＨＤＤ等の記憶装置と、その記憶装置からそのソフトウェアを読み出して実行するプロセッサと、有線または無線通信を行うための通信インタフェースとを含んで構成される。その他、データや指示を入力するためのキーボード、タッチパネル、ディスプレイ等の入力装置や表示装置をさらに含むことができる。
【００６３】
ここで、上記に説明したアスベスト含有建材１の加熱処理システムを使用して、アスベスト含有建材１を無害化する加熱処理について詳細に説明する。アスベスト含有建材１は、その加熱処理システムが設置されている工場まで搬送されるが、例えば、幅１ｍ、奥行き２ｍ、高さ０．５ｍのフレコンパックに複数枚積み込んで荷造りし、フレコンパックごと搬送することができる。工場へ運ばれると、Ｘ線断層撮影機を使用して、爆発する可能性のある荷を検査し、その荷が検出された場合、人力で取り除く。検出されなかった荷は、建材の種類ごとに仮置きする。このように建材の種類ごとに分けるのは、加熱処理の処理条件が異なるからである。すなわち、アスベスト含有量が多い建材は、加熱時間を長くする必要がある一方、その含有量が少ない建材は、加熱時間が少なくて済むからである。
【００６４】
種類ごとに分けられた建材は、加熱処理を開始する時間になったところで、フレコンパックから容器１０へ移される。容器１０は、複数の加熱炉２０が設置されている建物の外で、容器搬入手段４０上にフォークリフト等を使用して載置し、その後、容器搬入手段４０がレール上を走行して建屋内へ入り、所定の加熱炉２０の前で停止される。この容器搬入手段４０の移動は、監視室から遠隔操作により行うことができる。加熱処理をこれから開始する場合、加熱炉２０内の温度はまだ常温である。加熱炉２０の出口２２が閉じられていない場合は、出口２２を扉２４により閉じ、図１に示す加熱炉２０の外部の容器搬入手段４０上にある容器１０を、その容器搬入手段４０が備える複数のローラ４２の回転により入口２１を通して搬入することにより、加熱炉２０内へ容器１０を搬入する。また、加熱炉２０内では、搬送手段２５が備える複数のローラ２６の回転により、これら複数のローラ２６上の任意の位置へ移動させる。この任意の位置は、一般的に加熱炉２０内のほぼ中央位置である。
【００６５】
ラジエントチューブバーナー２９への着火前に、貯水タンク３０の水を給水ポンプ３２によりボイラ３１へ送り、ボイラ３１で蒸気を発生させ、蒸気加熱機３３により所定温度にまで加熱し、いつでも過熱蒸気を加熱炉２０内へ供給することができるようにしておく。過熱蒸気の温度は、この段階において約９５０℃〜約１１００℃の温度にする必要はなく、１００℃を超えていればよい。
【００６６】
加熱炉２０の入口２１を扉２３により閉じ、ラジエントチューブバーナー２９の噴射ノズルへ空気および燃料の供給を始め、点火プラグにより火花を飛ばし、着火させる。ラジエントチューブバーナー２９の噴射ノズルへの空気量および燃料量を増加させ、高温の排ガス量が増加すると、チューブの管壁を介してラジエントチューブバーナー２９の周りの空気が加熱される。
【００６７】
加熱炉２０内の温度が１００℃に達する前、例えば９０℃を超えた段階で過熱蒸気を受け入れることができる。これは、１００℃に達すると、アスベスト含有建材１に付着した塗料等が燃焼を起こす可能性があり、その前に過熱蒸気を供給し、その燃焼を防止するためである。なお、過熱蒸気の供給は、内部の圧力が外部の圧力より高くならないように管理しながら行う。
【００６８】
このようにして加熱炉２０内の温度を所定時間かけて上昇させていき、約９５０℃〜約１１００℃になったところで、約５分間その温度で保持し、その後、出口２２を開き、複数のローラ２６を回転させ、迅速に容器１０を加熱炉２０外へ搬出する。加熱炉２０内の温度を、例えば、約１０００℃に加熱する場合、約４５分かけて昇温することができ、昇温後は、約１０００℃の温度で約５分間保持することができる。
【００６９】
容器１０内に収容されたアスベスト含有建材１は、加熱が開始されると、加熱された空気および過熱蒸気と接触し、その温度が急激に上昇する。加熱炉２０内の温度は、ラジエントチューブバーナー２９により加熱を継続しているため、上記の約９５０℃〜約１１００℃の温度へ上昇する。
【００７０】
所定時間をかけて上記の温度へ加熱する間、アスベスト含有建材１に含まれるアスベストは、結晶水がとれて脱水し、無害のフォルステライトやケイ酸ナトリウムへ変化する。上記の温度へ達し、その温度で約５分間保持された後には、内部のアスベストまで熱が伝わっており、すべてのアスベストが無害化する。このため、上記の温度で約５分保持された後、出口２２を開き、その無害化した処理済み建材を取り出すことができる。
【００７１】
実際に、約４５分かけて加熱炉２０内を約１０００℃に加熱すると、加熱炉２０内の温度は、加熱初期において急激に上昇し、約６００℃〜約８００℃を過ぎたあたりから緩やかに上昇した。加熱炉２０内が約１０００℃に到達したとき、複数枚を積み重ねたアスベスト含有建材１の中央部分にあるアスベスト含有建材の内部温度が約９５０℃に到達した。その温度で約５分保持し、加熱炉２０から取り出し、自然冷却後、アスベスト繊維の本数を透過型電子顕微鏡（ＴＥＭ）で１００００倍に拡大して確認すると、アスベスト１ｇ中の繊維本数２００万本以下という無害化の基準を大幅に下回る本数であることが確認できた。これは、加熱炉２０内の温度を約９５０℃に加熱し、アスベスト含有建材１の内部温度が約９００℃の場合であっても、上記基準を満たすものであった。
【００７２】
無害化した処理済み建材の取り出しは、搬送手段２５が備える複数のローラ２６を回転させることにより、容器１０を、出口２２を介して容器搬出手段５０上へ移動させ、容器搬出手段５０が備える複数のローラ５２を回転させ、複数のローラ５２上の任意の位置へ移動させることにより行うことができる。任意の位置は、一般に、容器搬出手段５０上から容器１０が容易に落下しない複数のローラ５２上の中央位置である。
【００７３】
取り出した後、再び入口２１を開き、次の未処理のアスベスト含有建材１を収容した容器１０を搬入することができる。このため、容器搬入手段４０は、容器１０を加熱炉２０内へ搬入した後、レール上を走行し、建物外において次の未処理のアスベスト含有建材１を収容した容器１０を載置し、再びレール上を走行して、建物内の加熱炉２０の前で停止されることになる。この処理済み建材を取り出し、未処理のアスベスト含有建材１を搬入する作業は一定時間で行うことができる。搬入された容器１０は、上記と同様、ラジエントチューブバーナー２９により加熱され、過熱蒸気も適宜供給されて再び所定時間をかけて上記の約９５０℃〜約１１００℃へ加熱され、同様にアスベストの結晶水を脱水させ、無害化する。
【００７４】
加熱炉２０内を約９５０℃〜約１１００℃に加熱する場合、約５分かけて容器１０の搬出を行い、約５分かけて次の容器１０の搬入を行うことができる。したがって、容器１０の搬出入に約１０分かかることになるが、この約１０分では、入口２１および出口２２が開かれることにより加熱炉２０内の温度が大きく低下することはない。実際に、加熱炉２０内を約１０００℃に加熱し、その後、入口２１および出口２２を開いて容器１０の搬出および搬入を行ったところで、約１０分という短い時間では約２００℃しか下がらない。このため、その後は約８００℃から約４５分かけて約１０００℃へ加熱すればよく、炉内がすでに高温であるため、アスベスト含有建材１へはすぐに必要とされる熱が伝わり、約４５分の加熱と約５分の温度保持で充分に無害化できるとともに、大幅に燃料使用量を削減することができる。
【００７５】
アスベスト含有建材の加熱処理システムは、図５に示すように、工場の建屋内に複数の加熱炉２０が設置されたものとすることができ、複数の容器１０を搬入し、効率的に加熱処理を行うことができる。工場は、建屋１００内に複数の加熱炉２０が設置され、そのほか、トラックにより運搬されてきたアスベスト含有建材１が収容されたフレコンパックを荷降ろしするクレーン、荷降ろしされたフレコンパックを搬送するフォークリフト、Ｘ線断層撮影機を使用して、爆発する可能性のある荷を検査する検査場、建材の種類ごとに仮置きする倉庫１１０、監視室等を備えている。
【００７６】
建屋１００と倉庫１１０とを接続するように連続して設けられるコンベア１２０が設けられ、このコンベア１２０により、アスベスト含有建材１が収容された容器１０が倉庫１１０から建屋１００内に搬送される。コンベア１２０は、各加熱炉２０の前へつながるレール１３０と接続される。レール１３０は、コンベア１２０の容器１０の搬送方向に対し垂直に設けられ、その搬送方向に対して垂直方向へ容器１０を載置した容器搬入手段４０を移動させることができる。このため、容器１０は、コンベア１２０上に載せられ、レール１３０上の容器搬入手段４０へ向けて移動し、容器搬入手段４０上に載置される。
【００７７】
容器搬入手段４０は、レール１３０上を車輪４４により走行し、所定の加熱炉２０の前で停止する。そして、その加熱炉２０において加熱処理を行う準備ができたところで、上述したようにして容器１０を加熱炉２０内へ搬入し、加熱処理を行う。
【００７８】
加熱処理を行っている間、容器搬入手段４０は、レール１３０上を走行してコンベア１２０がある位置へ戻り、次の容器１０を載せ、他の加熱炉２０の前へ搬送する。そして同様に、他の加熱炉２０内へ搬入した後、再びコンベア１２０がある位置へ戻り、さらに次の容器１０を載せるという動作を繰り返す。
【００７９】
加熱処理が終了した所定時間後、入口２１に対向して設けられる出口２２の扉２４を開いて搬送手段２５が加熱炉２０の出口側に停止している容器搬出手段５０上へ容器１０を搬出する。容器搬出手段５０も、容器搬入手段４０と同様、車輪５４を有しており、レール１３０と平行に設置されているレール１４０上を走行することができる。容器搬出手段５０上へ搬出した後、加熱炉２０内の熱が逃げないように出口２２の扉２４を閉じる。搬出後の処理済み建材は、停止された容器搬出手段５０上の容器１０内で、容器１０の下方から送風される常温の空気により空冷される。その後、容器搬出手段５０がレール１４０上を走行することにより、建屋１００外にある上記コンベア１２０と同様で、かつそのコンベア１２０と平行に設置されているコンベア１５０上へ、容器搬出手段５０が備える複数のローラ５２を回転させることにより移動させる。コンベア１５０上に載せられた容器１０は、コンベア１５０により破砕機１６０へと搬送される。
【００８０】
このため、加熱処理システムは、さらに、容器１０の下方から送風するための送風機、加熱炉２０から搬出した容器１０を空冷した後、無害化された処理済み建材を破砕する破砕機１６０をさらに備えることができる。ここでは、送風機による空冷を例示したが、水を噴霧して直接冷却したり、管の内部に水を流し、間接的に冷却する水冷や自然放冷により冷却することも可能である。加熱炉２０からは、高温に加熱された容器１０が搬出されるため、建屋１００内の温度が次第に上昇する。建屋１００内を常温に近い一定温度に保つため、建屋１００はファン等の換気装置を備えることができる。
【００８１】
破砕機１６０は、粉塵の発生を防止するために水を噴霧しつつ破砕することができ、破砕は、約４０ｍｍ以下となるように行うことができる。破砕後の建材は、再利用するに際して、ベルトコンベア１７０上に載せられ、無害建材貯蔵サイロ１８０へ運ばれ、建材の種類ごとに分けてストックされる。
【００８２】
ここで、無害化された処理済み建材について説明を加えると、クリソタイルからなるアスベスト含有建材１を過熱蒸気雰囲気下で加熱すると、無害なフォルステライトへ変化し、最終的に、主として２ＣａＯ・ＳｉＯ２とＣａＯになる。セメントは、２ＣａＯ・ＳｉＯ２を含むものであることから、処理済み建材は、セメントの原料や地盤改良材として利用できるものである。また、ＣａＯは、凝集作用を有し、凝集剤としても利用可能であり、また、ＣａＯが水と反応して生成される消石灰（Ｃａ(ＯＨ)２）も凝集作用を有するものである。したがって、これらを、セメントの原料、地盤改良材や凝集剤として利用するために、破砕機１６０で粉砕され、所定の粒子径以下になるようにされる。
【００８３】
処理済み建材は、その枚数が１０枚〜１５枚程度であることから、空冷により短時間でその表面温度が３００℃以下に下がる。このため、３００℃以下に下がった建材を破砕機１６０へ入れ、所定の粒子径以下になるように破砕される。破砕機１６０は、ロールクラッシャやチューブクラッシャ等を採用することができる。
【００８４】
破砕機１６０により破砕された後は、アスベスト含有建材１の種類ごとに無害建材貯蔵サイロ１８０へストックされる。
【００８５】
アスベスト含有建材１の１つの種類であるアスベスト吹付材は、アスベスト含有量が約６０質量％〜約７０質量％といったように高いことから、加熱処理により、セメントに適する２ＣａＯ・ＳｉＯ２が多く生成される。アスベスト吹付材を加熱処理したものは、ある程度の強度を発現することができることから、施工現場の地盤を固めるための地盤改良材として利用することができる。これは、主として２ＣａＯ・ＳｉＯ２とＣａＯを含み、セメント原料の主成分が酸化カルシウムと二酸化ケイ素であることから、セメント原料として利用できるものである。
【００８６】
また、アスベスト含有建材１の１つの種類である化粧板スレートは、アスベスト含有量が約１５質量％〜約３０質量％といったように比較的低いことから、加熱処理により、セメントに適した２ＣａＯ・ＳｉＯ２があまり生成されない。このため、地盤改良材として利用するには強度が不足する。しかしながら、凝集作用を有するＣａＯを含むことから、化粧板スレートのようにアスベスト含有量が低いものについては凝集剤として利用することが可能である。これも、主として２ＣａＯ・ＳｉＯ２とＣａＯを含むものであるから、セメント原料として利用できるものである。
【００８７】
ちなみに、セメントは、セメント工場へこれらの破砕物を運び、破砕物をキルン等で焼成し、その後冷却してクリンカーを形成させ、このクリンカーに約２％〜約３％の石膏を加えて粉砕することにより作られる。
【００８８】
本発明において、プラスチック樹脂からなる紐状物を利用した場合、溶融し、揮発して、アスベスト含有建材から揮発する塗料や接着剤等の他の有機化合物とともに排出されることになるが、加熱炉２０に排気ノズルを設け、それに反応装置を接続し、反応装置により処理することができる。反応装置は、円筒管内に電気ヒータを備える構成や、円筒管の外周に導線を巻いた電磁誘導加熱装置等とすることができ、それらの有機化合物とともに約９５０℃〜約１１００℃の過熱蒸気を供給し、過熱蒸気と反応させ、加水分解、熱分解により水素や一酸化炭素といった低分子にまで分解する。その後、一酸化炭素は、空気と反応し、二酸化炭素となり、水素は酸素と反応し、水蒸気となるため、そのまま大気中へ放出することができる。
【００８９】
なお、排気ノズルへと排出されるガス中に浮遊物やそのまま大気中へ放出することができないガス成分（例えば、ハロゲンやＳＯｘ等）が存在する場合、フィルタ、洗浄装置、活性炭塔等をさらに備えることができる。すなわち、フィルタにより浮遊物を捕集し、そのガス成分を、アルカリ水溶液を収容する洗浄装置に通して反応させることにより除去し、洗浄装置から出る微細粉塵等を活性炭塔で吸着除去することができる。したがって、加熱処理システムは、これらの反応装置、フィルタ、洗浄装置、活性炭塔をさらに含む構成とすることも可能である。
【００９０】
これまで本発明のアスベスト含有建材の加熱処理システムについて図面に示した実施形態を参照しながら詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００９１】
１…アスベスト含有建材、１０…容器、１１…底板、１２…側板、２０…加熱炉、２１…入口、２２…出口、２３、２４…扉、２５…搬送手段、２６…ローラ、２７…動力手段、２８…架台、２９…ラジエントチューブバーナー、３０…貯水タンク、３１…ボイラ、３２…給水ポンプ、３３…蒸気加熱機、４０…容器搬入手段、４１…架台、４２…ローラ、４３…動力手段、４４…車輪、５０…容器搬出手段、５１…架台、５２…ローラ、５３…動力手段、５４…車輪、１００…建屋、１１０…倉庫、１２０…コンベア、１３０、１４０…レール、１５０…コンベア、１６０…破砕機、１７０…ベルトコンベア、１８０…無害建材貯蔵サイロ
【図１】
2011200832.tif 000006
【図２】
2011200832.tif 000007
【図３】
2011200832.tif 000008
【図４】
2011200832.tif 000009
【図５】
2011200832.tif 000010